СПОСОБ ПОЛУЧЕНИЯ ГИПСА

1. Способ получения гипсового продукта, в котором полугидрат сульфата кальция и/или ангидрит сульфата кальция и воду приводят в контакт таким образом, что полугидрат сульфата кальция и/или ангидрит сульфата кальция и вода реагируют друг с другом с образованием кристаллического гипсового продукта, отличающийся тем, что полученная реакционная смесь имеет содержание сухого вещества в пределах от 34 до 84 мас.%, и осуществляют перемешивание до тех пор, пока не образуется кристаллический гипсовый продукт.
2. Способ по п.1, отличающийся тем, что полугидрат сульфата кальция и/или ангидрит сульфата кальция используют в таком количестве, что реакционная смесь, образующаяся из него/из них и воды, имеет содержание сухого вещества в пределах от 50 до 84 мас.%, предпочтительно от 57 до 80 мас.%.
3. Способ по п.1 или 2, отличающийся тем, что вода контактирует с одним из следующих компонентов:
- полугидратом сульфата кальция,
- ангидритом сульфата кальция,
- смесью полугидрата сульфата кальция и ангидрита сульфата кальция,
- смесью полугидрата сульфата кальция и дигидрата сульфата кальция,
- смесью ангидрита сульфата кальция и дигидрата сульфата кальция или
- смесью полугидрата сульфата кальция, ангидрита сульфата кальция и дигидрата сульфата кальция.
4. Способ по п.1, 2 или 3, отличающийся тем, что полугидрат сульфата кальция является β-полугидратом сульфата кальция.
5. Способ по любому из пп.1-4, отличающийся тем, что полугидрат сульфата кальция и/или ангидрит сульфата кальция, вода и модификатор габитуса кристаллов контактируют друг с другом таким образом, что вода и полугидрат сульфата кальция и/или ангидрит сульфата кальция реагируют друг с другом в присутствии модификатора габитуса кристаллов с образованием гипсового продукта.
6. Способ по п.5, отличающийся тем, что модификатор габитуса кристаллов добавляют в воду перед полугидратом сульфата кальция и/или ангидритом сульфата кальция.
7. Способ по п.5 или 6, отличающийся тем, что модификатор габитуса кристаллов представляет собой соединение, молекула которого имеет одну или несколько карбоксильных групп или сульфогрупп, или его соль.
6
8. Способ по п.7, отличающийся тем, что модификатор габитуса кристаллов выбирают из группы, состоящей из этилендиаминянтарной кислоты, иминодиянтарной кислоты, этилендиаминтетрауксусной кислоты, диэтилентриаминпентауксусной кислоты, нитрилотриуксусной кислоты, N-бис-(2-(1,2-дикарбоксиэтокси)этиласпарагиновой кислоты, ди- тетра- и гексааминостильбенсульфокислот и их солей, таких как аминотриэтоксисукцинат натрия (Na-TCA), а также алкилбензолсульфонатов.
9. Способ по любому из пп.5-8, отличающийся тем, что модификатор габитуса кристаллов используют в количестве от 0,01 до 5,0%, на основании массы полугидрата сульфата кальция и/или ангидрита сульфата кальция.
10. Способ по любому из предшествующих пунктов, отличающийся тем, что воду используют при температуре от 0 до 100°С.
11. Способ по любому из пп.1-9, отличающийся тем, что использованная вода является водяным паром.
12. Способ по любому из предшествующих пунктов, отличающийся тем, что полугидрат сульфата кальция и/или ангидрит сульфата кальция добавляют в воду или в смесь воды и модификатора габитуса кристаллов.
13. Способ по любому из предшествующих пунктов, отличающийся тем, что вода контактирует с полугидратом сульфата кальция и/или ангидритом сульфата кальция одновременно или последовательно.
14. Способ по любому из пп.5-13, отличающийся тем, что полугидрат сульфата кальция и/или ангидрит сульфата кальция, воду и модификатор габитуса кристаллов перемешивают, предпочтительно интенсивно, до тех пор, пока полугидрат сульфата кальция и/или ангидрит сульфата кальция и вода не прореагируют с образованием гипса.
15. Способ по п.14, отличающийся тем, что перемешивание продолжают до тех пор, пока образовавшийся гипс не закристаллизуется, после чего гипс выделяют.
16. Способ по п.15, отличающийся тем, что закристаллизовавшийся или выделенный гипс диспергируют с помощью диспергирующего агента.
17. Способ по п.16, отличающийся тем, что диспергирующий агент используют в количестве от 0,01 до 5,0%, предпочтительно от 0,05 до 3,0% на основании массы гипса.
18. Способ по любому из пп.14 по 17, отличающийся тем, что образовавшийся, выделенный или диспергированный гипс обрабатывают добавками, такими как биоциды.
19. Способ по любому из пп.14 по 18, отличающийся тем, что образовавшийся, выделенный, диспергированный и необязательно обработанный добавками гипс просеивают для получения частиц гипса, имеющих требуемый размер.
20. Способ по любому из пп.14 по 19, отличающийся тем, что образовавшийся, выделенный, диспергированный и необязательно обработанный добавками или просеянный гипс отбеливают.
21. Гипсовый продукт, полученный по любому из способов согласно пунктам 2-20, отличающийся тем, что он состоит из по существу неразрушенных кристаллов гипса, полученных кристаллизацией и имеющих размер в пределах от 0,1 до менее 2,0 мкм.
22. Гипсовый продукт по п.21, отличающийся тем, что коэффициент формы кристаллов составляет по меньшей мере 2,0, предпочтительно лежит в пределах от 2,0 до 50, наиболее предпочтительно от 5,0 до 40.
23. Гипсовый продукт по п.21 или 22, отличающийся тем, что аспектное отношение кристаллов лежит в пределах от 1,0 до 10, предпочтительно от 1,0 до менее 5,0.
24. Гипсовый продукт по любому из пп.21 по 23, отличающийся тем, что ширина распределения частиц по размерам составляет менее 2,0, предпочтительно менее 1,25, наиболее предпочтительно менее 1,10.